(57)【要約】  ニッケル含有量が約１５％未満の耐熱および耐食性オーステナイト系ステンレス鋼鋳鋼合金。この合金は、ＡＳＴＭ  Ｅ１３９の試験条件によって鋳造したままの状態でクリープ試験した場合、１００ＭＰａの応力および７５０℃の温度において３，０００時間を超えるクリープ破断寿命と１×１０-3より小さい最小クリープ速度とを有する。この合金は、また、鋳造したままの状態で７５０℃において１３０ＭＰａを超える０．２％降伏強度を有し、７５０℃から９００℃までの０．２％降伏強度の低下が２０％より小さく、かつ、鋳造後に完全なオーステナイトのミクロ組織を有する。
2009545675.tif 000002
【特許請求の範囲】
【請求項１】
約１５％未満のニッケルを含み、
ＡＳＴＭ  Ｅ１３９の試験条件によって鋳造したままの状態でクリープ試験した場合、１００ＭＰａの応力および７５０℃の温度において３，０００時間を超えるクリープ破断寿命と１×１０-3より小さい最小クリープ速度とを有し、
鋳造したままの状態で７５０℃において１３０ＭＰａを超える０．２％降伏強度を有し、
７５０℃から９００℃までの０．２％降伏強度の低下が２０％より小さく、かつ、
鋳造後に完全なオーステナイトのミクロ組織を有する、
耐熱および耐食性オーステナイト系ステンレス鋼鋳鋼合金。
【請求項２】
ＡＳＴＭ  Ｅ１３９の試験条件によって３５ＭＰａの応力および８５０℃の温度において２０，０００時間クリープ試験した後に、ミクロ組織内に、約５０ナノメータ以下の炭化ニオブ（１２）の沈積をさらに含む、請求項１に記載のオーステナイト系ステンレス鋼鋳鋼合金。
【請求項３】
約０．０５重量パーセントから約０．１５重量パーセントまでの炭素と、
約１．５重量パーセントから約３．５重量パーセントまでの銅と、
約０．２重量パーセントから約１重量パーセントまでのケイ素と
をさらに含む、請求項１に記載のオーステナイト系ステンレス鋼鋳鋼合金。
【請求項４】
約０．１重量パーセントから約１重量パーセントまでのモリブデンと、
約０．１重量パーセントから約１．５重量パーセントまでのニオブと、
約０．２５重量パーセントから約１．０重量パーセントまでのタングステンと
をさらに含む、請求項３に記載のオーステナイト系ステンレス鋼鋳鋼合金。
【請求項５】
ＡＳＴＭ  Ｅ１３９の試験条件によって鋳造したままの状態でクリープ試験した場合、１４０ＭＰａの応力および７５０℃の温度において２００時間を超えるクリープ破断寿命と５×１０-3より小さい最小クリープ速度とをさらに有する、請求項１に記載のオーステナイト系ステンレス鋼鋳鋼合金。
【請求項６】
ＡＳＴＭ  Ｅ１３９の試験条件によって鋳造したままの状態でクリープ試験した場合、１４０ＭＰａの応力および７５０℃の温度において２０％の伸びを超えるクリープ延性をさらに有する、請求項５に記載のオーステナイト系ステンレス鋼鋳鋼合金。
【請求項７】
鋳造したままの状態で７５０℃において２５０ＭＰａを超える最大抗張力と、
鋳造したままの状態で９００℃において１４０ＭＰａを超える最大抗張力と
をさらに有する、請求項１に記載のオーステナイト系ステンレス鋼鋳鋼合金。
【請求項８】
鋳造したままの状態で７５０℃において引張試験した場合、１０％の伸びを超える延性と、
鋳造したままの状態で９００℃において引張試験した場合、３０％の伸びを超える延性と
をさらに有する、請求項７に記載のオーステナイト系ステンレス鋼鋳鋼合金。
【請求項９】
高温エージング後に完全なオーステナイトのミクロ組織をさらに含む、請求項１に記載のオーステナイト系ステンレス鋼鋳鋼合金。
【請求項１０】
請求項１〜９のいずれか一項に記載のオーステナイト系ステンレス鋼鋳鋼合金から作製された製品。
【発明の詳細な説明】
【技術分野】
【０００１】
本発明は、全般的には高温強度が改善されたＣＦ８Ｃタイプのオーステナイト系ステンレス鋼鋳鋼合金に関する。さらに具体的には、本発明は、すぐれた高温クリープ強度および耐エージング性を有すると共に、鋳造後および高温のエージング後にデルタフェライトを実質的に全く含まない安定なオーステナイトのミクロ組織を呈するＣＦ８Ｃタイプのステンレス鋼合金と、それから作製した鋳造製品とに関する。
【背景技術】
【０００２】
極端な温度環境に曝露される構成部品に使用するための高強度の耐酸化性および耐き裂性鋳造合金に対する要求が存在する。先進的ディーゼルエンジンは、耐久性および信頼性を犠牲にすることなく、高い燃料効率並びに排気排出物質の低減を維持し続けなければならない。一段と厳しいデューティサイクルの場合は、排気マニホールドおよびターボチャージャハウジングの材料は７５０℃を超える温度に耐えることが要求される。このような材料は、長時間にわたる定常的な高温度への曝露と、急速かつ厳しい熱サイクルとの両方に耐えなければならない。新しい排出物質低減技術および一時的な出力急上昇は、これらの重要な構成部品の温度をますます高く押し上げる可能性がある。ディーゼルエンジンの構成部品用として選択される現在の材料はシリコン−モリブデン（ＳｉＭｏ）鋳鉄であるが、使用条件はその高温強度および腐食限界を超えつつある。ニッケルベースの超合金は、そのすぐれた高温特性のためにガスタービンのような他の高温用途に対する候補材料であるが、ニッケルのコストによってニッケルベースの超合金は高価なものになり、タービンの製造者は、ケーシングおよび大きな構造部品用の低コストの選択肢を探索している。このような材料問題はディーゼルエンジンおよび燃焼タービンだけのものではない。先進的な天然ガス往復動機関を用いる分散型発電の用途も、効率と稼動温度との上昇を期待し得る低コストの高温可能材料を必要としている。これらの用途のための新しい材料は、いずれにしても、低コストでありかつ良好な耐高温クリープ性および耐疲労性を有するべきである。
【０００３】
これらの構成部品は鋳造法で作製されるため、新しい材料は、いかなるものであれ、溶解流動性、耐熱間き裂性および溶接性のような良好な鋳造特性を備えるべきである。鋳造品製造コストにおける重要な因子は、ステンレス鋼鋳鋼品の場合には特に必要になる鋳造後の応力除去または溶体化熱処理である。鋳造後の熱処理の必要性を省くことができれば、鋳造品の製造者に大きな時間および費用の節約をもたらすことになる。これらのコスト節減は、蒸気タービンのケーシングのような大きな炉を必要とする大型の構成部品については一層大きくすることができる。従って、いかなる新しい材料も、鋳造したままの状態で、すなわち鋳造後熱処理の必要なしに、所要の特性を有するべきである。
【０００４】
ＣＦ８Ｃは、比較的安価な、市場で入手し得るオーステナイト系ステンレス鋼の鋳鋼品である。しかし、ＣＦ８Ｃ鋳造品は１０５０℃で溶体化処理することが標準的な手順となっており、これは、上記のように、いくつかの用途においてはコスト増大をもたらす可能性がある。現在利用可能なＣＦ８Ｃオーステナイト系ステンレス鋼鋳鋼品は、１８重量％から２１重量％までのクロム、９重量％から１２重量％までのニッケル、および、少量の炭素、ケイ素、マンガン、リン、硫黄並びにニオブを含むことができる。ＣＦ８Ｃは、通常、約２重量％のケイ素、約１．５重量％のマンガンおよび約０．０４重量％の硫黄を含む。ＣＦ８Ｃは、５００℃以下の温度の用途に最も適した、ニオブ安定化グレードのオーステナイト系ステンレス鋼である。ＣＦ８Ｃは、標準的な形態においては、６００℃を超える温度における強度が乏しい。また、ＣＦ８Ｃは、７００℃を超える温度で十分な耐繰り返し酸化性を示さず、十分な延性を備えず、高温エージング後に当初のミクロ組織の必要な長期安定性を有しておらず、厳しい熱サイクルにおける長期的な耐き裂性を欠いている。
【０００５】
ＣＦ８Ｃなどのオーステナイト系ステンレス鋼鋳鋼品においては、鋳造したままのミクロ組織にはデルタフェライトが存在する。ミクロ組織中のこのデルタフェライトは、長期間高温に曝露するとシグマ（σ）相に変態し、特に低温または大気温度における材料の延性を減少させる。鋳造したままの状態のミクロ組織および高温への長期曝露（高温エージング）後のミクロ組織にデルタフェライトおよびシグマ相が存在しないことは、材料から作製した構成部品の寿命の間、材料の鋳造時の特性を維持するための重要な利点である。
【０００６】
（特許文献１）に１つのクラスのステンレス鋼合金が記載されている。（特許文献１）はステンレス鋼合金の耐ゴーリング性および耐腐食性の改善を目指している。２．２５％を超える濃度のケイ素が、合金の耐ゴーリング性の改善に重要な役割を担う。ケイ素は、また鋼鋳造の金属の流動性にとっても重要である。しかし、ケイ素は、鋼中のフェライトとシグマ相とニオブリッチ線または他のケイ化物との形成を促進し、フェライト容積の測定によれば、（特許文献１）に記載される合金の異なるヒートにおいて２．３パーセントおよび７パーセントの間のフェライト容積を示している。前記のように、フェライトおよびシグマ相の存在は、高温に曝露される鋼の性質を劣化させる。別のクラスのステンレス鋼合金が（特許文献２）に記載されている。（特許文献２）に記載される合金の場合は、良好な耐ピッチング性および耐酸腐食性のために、炭素濃度が０．０６％に制限され、モリブデン濃度が２％および４．５％の間に維持される。（特許文献２）に記載される合金は、その機械的性質を改善するため鋳造後の応力除去熱処理を行うものとしている。
【先行技術文献】
【特許文献】
【０００７】
【特許文献１】米国特許第５，３４０，５３４号明細書
【特許文献２】米国特許第４，３４１，５５５号明細書
【発明の概要】
【発明が解決しようとする課題】
【０００８】
従って、良好な鋳造性を備え、鋳造したままの状態で６００℃を超える温度における強度およびクリープ特性が改善された修正ＣＦ８Ｃタイプの鋳鋼合金であって、鋳造後および高温エージング後に安定かつ完全なオーステナイトのミクロ組織を呈し、その結果、改善された材料の強度および延性が合金の全寿命にわたって維持されるような鋳鋼合金を利用し得ることが望まれる。完全なオーステナイトのミクロ組織という用語は、鋼のデルタフェライトおよびシグマ相を実質的に含まないほぼ１００％のオーステナイトのミクロ組織を言うものとする。
【０００９】
本発明の合金系は上記の問題点を１つ以上解決することを目指している。
【課題を解決するための手段】
【００１０】
本発明は、１つの態様において、ニッケル含有量が約１５％より低い耐熱および耐腐食性のオーステナイト系ステンレス鋼鋳鋼合金を目指している。この合金は、鋳造したままの状態において完全なオーステナイトのミクロ組織を有し、かつ、ＡＳＴＭ  Ｅ１３９の試験条件によって鋳造したままの状態でクリープ試験した場合、３５ＭＰａの応力および８５０℃の温度において２０，０００時間を超えるクリープ破断寿命を有する。
【００１１】
本発明は、別の態様において、ニッケル含有量が１５％より低い耐熱および耐腐食性のオーステナイト系ステンレス鋼鋳鋼合金を目指している。この合金は、ＡＳＴＭ  Ｅ１３９の試験条件によって鋳造したままの状態でクリープ試験した場合、１００ＭＰａの応力および７５０℃の温度において３，０００時間を超えるクリープ破断寿命と１×１０-3より小さい最小クリープ速度とを有する。この合金は、また、鋳造したままの状態で７５０℃において１３０ＭＰａを超える０．２％降伏強度を有し、７５０℃から９００℃までの０．２％降伏強度の低下が２０％より小さく、さらに、鋳造後に完全なオーステナイトのミクロ組織を有する。
【００１２】
本発明は、さらに別の態様において、ニッケル含有量が約１５％より低くかつ完全なオーステナイトのミクロ組織を有する耐熱および耐腐食性のオーステナイト系ステンレス鋼鋳鋼合金から作製した製品を目指している。この製品も、鋳造後および７５０℃における３０００時間の高温エージング後に測定装置で測定した場合、フェライトまたはマルテンサイトのような検知可能な強磁性相を全く示さない。この製品は、ＡＳＴＭ  Ｅ１３９の試験条件によって鋳造したままの状態でクリープ試験した場合、３５ＭＰａの応力および８５０℃の温度において２０，０００時間を超えるクリープ破断寿命を有し、かつ、ＡＳＴＭ  Ｅ１３９の試験条件によって鋳造したままの状態でクリープ試験した場合、１００ＭＰａの応力および７５０℃の温度において２０００時間を超えるクリープ破断寿命と５×１０-3より小さい最小クリープ速度とを有する。
【００１３】
本明細書は、また、鋳造したままの状態において完全なオーステナイトのミクロ組織を有する耐熱および耐腐食性のオーステナイト系ステンレス鋼鋳鋼合金を開示する。この合金は、約０．０５重量パーセントから約０．１５重量パーセントまでの炭素と、約１．５重量パーセントから約３．５重量パーセントまでの銅と、約０．２５重量パーセントから約１．０重量パーセントまでのタングステンと、約０．６重量パーセントから約１．５重量パーセントまでのニオブとを含む。
【図面の簡単な説明】
【００１４】
【図１ａ】研磨および腐食処理した典型的な鋳造したままのＣＦ８Ｃ合金のミクロ組織のＳＥＭ顕微鏡写真である。
【図１ｂ】研磨および腐食処理した典型的な鋳造したままのＣＦ８Ｃ−Ｐｌｕｓ合金のミクロ組織のＳＥＭ顕微鏡写真である。
【図２ａ】典型的なＣＦ８Ｃ合金の高温エージング前のミクロ組織を示す。
【図２ｂ】典型的なＣＦ８Ｃ合金の高温エージング後のミクロ組織を示す。
【図３ａ】典型的なＣＦ８Ｃ−Ｐｌｕｓ合金の高温エージング前のミクロ組織を示す。
【図３ｂ】典型的なＣＦ８Ｃ−Ｐｌｕｓ合金の高温エージング後のミクロ組織を示す。
【図４ａ】典型的なＣＦ８Ｃ合金を８５０℃および３５ＭＰａでクリープ試験した後のミクロ組織のＴＥＭ像である。
【図４ｂ】典型的なＣＦ８Ｃ−Ｐｌｕｓ合金を８５０℃および３５ＭＰａでクリープ試験した後のミクロ組織のＴＥＭ像である。
【発明を実施するための形態】
【００１５】
ＣＦ８Ｃは、タイプ３４７ステンレス鋼の伝統的な等価鋳造品である。ＣＦ８Ｃ−Ｐｌｕｓの化学組成はＣＦ８Ｃの組成に基づいているが、ニッケル（Ｎｉ）とマンガン（Ｍｎ）と窒素（Ｎ）とを正確に添加し、さらにこれに、ケイ素（Ｓｉ）の低減と他の重要度の低い合金元素の調整とを組み合わせている。この合金の修正は、ＣＦ８Ｃ鋼の高温の機械的性質および鋳造特性を、安価な合金元素によって鋳造後の熱処理を必要とすることなく改善するために行われたものである。
【００１６】
【表１】
2009545675.tif 000003
【００１７】
表Ｉは、本発明に従って調合される成分元素の最大および最小範囲を示す。表Ｉは、また（「合金例」表記の欄において）本発明に従って作製される合金の実施態様の１つの例を含んでいる。本発明が包含する実施態様は、表Ｉに示す最小および最大範囲内に含まれる成分範囲の任意の部分的組み合わせを有する合金を含む。コバルト（Ｃｏ）、バナジウム（Ｖ）およびチタン（Ｔｉ）の許容範囲は、得られる材料の性能を大きくは変えない可能性があることに留意するべきである。具体的には、現在の情報によれば、Ｃｏは０から約５重量パーセントまでの範囲内で、Ｖは０から約３重量パーセントまでの範囲内で、Ｔｉは０から約０．２重量パーセントまでの範囲内で、合金の性能を大きく変えることなく変化せせることができる。
【００１８】
材料の機械的性質およびクリープ挙動に対するこれらの修正の効果を調べるために、機械的試験を実施し、修正合金（ＣＦ８Ｃ−Ｐｌｕｓと命名）の標本の試験結果を、従来型のＣＦ８Ｃ鋼合金の試験結果と比較した。従来型のＣＦ８ＣおよびＣＦ８Ｃ−Ｐｌｕｓの材料の標本は、遠心鋳造法によって実験用として鋳造した。表Ｉは、この調査試験に使用したＣＦ８ＣおよびＣＦ８Ｃ−Ｐｌｕｓ鋼合金の組成も示している。
【００１９】
図１ａは、研磨および腐食処理した典型的な鋳造したままのＣＦ８Ｃ合金のミクロ組織を示し、図１ｂは、研磨および腐食処理した典型的な鋳造したままのＣＦ８Ｃ−Ｐｌｕｓ合金のミクロ組織を示す。鋳造したままのＣＦ８Ｃ合金のミクロ組織は、デンドライト間の芯部領域におけるデルタフェライト１０のプールと、デンドライト間の領域における炭化ニオブ（ＮｂＣ）１２とを有するオーステナイト生地組織を含む。これと対照的に、鋳造したままのＣＦ８Ｃ−Ｐｌｕｓ合金のミクロ組織はいかなるデルタフェライト１０も示していない。ＣＦ８Ｃ−Ｐｌｕｓ合金のミクロ組織は、デンドライト間の領域に炭化クロム（Ｃｒ23Ｃ6）およびＮｂＣ１２の混合物を含む完全なオーステナイト組織である。ＣＦ８ＣおよびＣＦ８Ｃ−Ｐｌｕｓ鋳鋼両者のフェライト含有量の測定には、Ｆｉｓｈｅｒ（登録商標）社のデジタル式フェライトスコープ（Ｆｅｒｉｔｓｃｏｐｅ：登録商標）を用いた。ＣＦ８Ｃは、約１４％のデルタフェライトに相当する約１６．８＋／−１．１のフェライト番号を有し、ＣＦ８Ｃ−Ｐｌｕｓは検知可能な強磁性挙動をなんら示さない。これは、ＣＦ８Ｃ−Ｐｌｕｓのデルタフェライト含有量が約０．１％より低いことを意味している。これらの巨視的測定および顕微鏡調査によって、鋳造したままの状態のＣＦ８Ｃ−Ｐｌｕｓ材料は、鋳造したままの状態においてデルタフェライト１０を実質的に含まないことが示されている。
【００２０】
ＣＦ８ＣおよびＣＦ８Ｃ−Ｐｌｕｓ鋼のエージングの間のミクロ組織の変化を調査するために、砂型鋳造のキールバーを水晶の管の中に封入して真空にし、アルゴンを詰め戻して、これを、箱型大気炉内において７５０℃で３，０００時間エージングした。この供試材を研磨し、グリセリン、塩酸、硝酸および酢酸を容積比３：３：１：１で混合した腐食液によって光学顕微鏡用に腐食処理した。研磨して腐食処理しない供試材について、反射電子（ｂａｃｋｓｃａｔｔｅｒ  ｅｌｅｃｔｒｏｎ：ＢＳＥ）撮像法によって走査電子顕微鏡法（Ｓｃａｎｎｉｎｇ  Ｅｌｅｃｔｒｏｎ  Ｍｉｃｒｏｓｃｏｐｙ：ＳＥＭ）分析を実施し、重要部位についてはエネルギー分散型Ｘ線分光法（ｘ−ｒａｙ  ｅｎｅｒｇｙ  ｄｉｓｐｅｒｓｉｖｅ  ｓｐｅｃｔｒｏｓｃｏｐｙ：ＸＥＤＳ）を実施した。
【００２１】
図２ａは、典型的なＣＦ８Ｃ合金の高温エージング前のミクロ組織のＢＳＥ像を示し、図２ｂは、典型的なＣＦ８Ｃ合金を７５０℃で３，０００時間高温エージングした後のミクロ組織のＢＳＥ像を示す。図２ａおよび２ｂを比較すると、エージングされた材料のデルタフェライト１０におけるＢＳＥ像コントラストの変化が示されている。エージングされた材料のこの領域のＸＥＤＳ分析の結果、この領域が、鋳造したままの組織に見られるデルタフェライト１０に比較してケイ素（Ｓｉ）およびクロム（Ｃｒ）リッチになっていることが示されている。また、図２ａおよび２ｂを比較すると、デルタフェライト１０が高温エージング後シグマ相１４に変態していることが示されている。相の化学組成と、ステンレス鋼においてはデルタフェライト１０が急速にシグマ相１４に変態し得るという知見とに基づいて、７５０℃での３，０００時間のエージングによってＣＦ８Ｃ鋼のデルタフェライト１０の大部分がシグマ相１４に変態することが結論される。この領域からの電子線回折パターンを透過電子顕微鏡法（ｔｒａｎｓｍｉｓｓｉｏｎ  ｅｌｅｃｔｒｏｎ  ｍｉｃｒｏｓｃｏｐｙ：ＴＥＭ）によって調べ、体心正方晶（ｂｏｄｙ  ｃｅｎｔｅｒｅｄ  ｔｅｔｒａｇｏｎａｌ：ｂｃｔ）のシグマ相の存在を確認した。
【００２２】
図３ａは、典型的なＣＦ８Ｃ−Ｐｌｕｓ合金の高温エージング前のミクロ組織のＢＳＥ像を示し、図３ｂは、典型的なＣＦ８Ｃ−Ｐｌｕｓ合金を７５０℃で３，０００時間高温エージングした後のミクロ組織のＢＳＥ像を示す。図２ａおよび図２ｂに示すＣＦ８Ｃ合金とは対照的に、図３ａおよび図３ｂのＣＦ８Ｃ−Ｐｌｕｓ鋼合金は、高温エージング後にデルタフェライト１０またはシグマ相１４の形成を示していない。標本を高温エージングする前後のＣＦ８Ｃ−Ｐｌｕｓ合金の組織は、デンドライト間の炭化物１６を含むオーステナイト組織である。エージング後に、炭化物の寸法または形態に明白な変化は観察されなかった。これらの調査は、ＣＦ８Ｃ−Ｐｌｕｓ合金が、ＣＦ８Ｃ合金とは違って、７５０℃で３，０００時間高温エージングした後の鋼にデルタフェライト１０またはシグマ相１４を実質的に含んでいないことを示している。
【００２３】
遠心鋳造品から、引張、クリープおよび疲労の各供試材を、周囲方向および縦方向の両方位において機械加工して作製した。室温および高温の引張試験はＡＳＴＭ  Ｅ８およびＥ２１に従って実施した。空気中のクリープ試験は、ＡＳＴＭ  Ｅ１３９に従って、供試材の肩部にクリープ変形を測定する伸び計を取り付け、レバーアーム型クリープ試験機において一定荷重を負荷して行った。低サイクル疲労（ｌｏｗ  ｃｙｃｌｅ  ｆａｔｉｇｕｅ：ＬＣＦ）およびクリープ疲労（ｃｒｅｅｐ−ｆａｔｉｇｕｅ：Ｃ−Ｆ）試験は、ＡＳＴＭ  Ｅ６０６に従って、サーボ油圧試験装置において、誘導加熱を用いてひずみ制御しながら実施した。クリープ疲労試験については、サイクル中、ひずみを最大引張ひずみに保持した。
【００２４】
表ＩＩは平均的な引張特性を比較する。すなわち、ＣＦ８ＣおよびＣＦ８Ｃ−Ｐｌｕｓ（ＣＦ８Ｃ＋）鋼に関する、温度の関数としての、０．２％オフセット降伏強度（ｙｉｅｌｄ  ｓｔｒｅｎｇｔｈ：ＹＳ）と、最大抗張力（ｕｌｔｉｍａｔｅ  ｔｅｎｓｉｌｅ  ｓｔｒｅｎｇｔｈ：ＵＴＳ）と、破壊時点のパーセント表示の伸び（Ｅｌｏｎｇ．）および破壊時点の断面積のパーセント表示の低減量（ＲＡ）として測定される延性とを比較している。ＣＦ８Ｃ−Ｐｌｕｓの平均降伏強度は、７００℃を超えてもほとんど変化していないが、ＣＦ８Ｃ鋼の降伏強度は大幅な弱化を示している。ＣＦ８Ｃ−Ｐｌｕｓ鋼の平均最大抗張力は、ＣＦ８Ｃに比べて全温度範囲において高い。この増大は、７００℃を超える温度において著しく高くなっている（＞７０ＭＰａ）。伸び、および断面積の低下によって測定される延性は、ＣＦ８Ｃ−Ｐｌｕｓの場合、７００℃を超える温度においてＣＦ８Ｃの場合よりも両方共高い。
【００２５】
【表２】
2009545675.tif 000004
【００２６】
表ＩＩＩは、種々の応力および温度におけるＣＦ８ＣおよびＣＦ８Ｃ−Ｐｌｕｓ（ＣＦ８Ｃ＋）合金の平均的なクリープ破断寿命を比較する。表に見られるように、ＣＦ８Ｃ−Ｐｌｕｓ鋼のクリープ破断寿命は、あらゆる場合に、ＣＦ８Ｃ鋼の破断寿命よりも１桁を超えて長い。伸びのパーセント表示の変化および断面積のパーセント表示の変化として測定されるＣＦ８Ｃ−Ｐｌｕｓ鋼のクリープ延性も、ＣＦ８Ｃ鋼に対して大幅に改善されていることが示されている。ほとんどの場合、ＣＦ８Ｃ鋼に対するこの延性の改善は１００％を超えている。ＣＦ８Ｃ−Ｐｌｕｓ鋼の最小クリープ速度もＣＦ８Ｃの最小クリープ速度に対して大幅な低下を示す。ほとんどの場合に、最小クリープ速度におけるこの低下は、ＣＦ８Ｃの最小クリープ速度よりも１桁を超えて低い。
【００２７】
【表３】
2009545675.tif 000005
【００２８】
図４ａは、ＣＦ８Ｃを８５０℃および３５ＭＰａで４９３時間クリープ試験した後のミクロ組織のＴＥＭ像であり、図４ｂは、ＣＦ８Ｃ−Ｐｌｕｓを８５０℃および３５ＭＰａで２０，０００時間を超えてクリープ試験した後のミクロ組織のＴＥＭ像である。図４ａおよび４ｂを比較すると、ＣＦ８Ｃ−Ｐｌｕｓ鋼におけるＮｂＣ１２の沈積は（図４ｂに示されるように）平均直径が約５０ナノメータよりも小さいのに対して、ＣＦ８Ｃ合金においては、この沈積の平均直径が、僅か４９３時間の試験後に長い時間間隔をおいた状態で（図４ａに示されるように）約２５０ナノメータよりも大きいことが示されている。
【００２９】
低サイクル疲労に対する効果を調べるために、完全両振り（Ｒ比＝−１）のひずみ制御低サイクル疲労試験を、６５０℃および８００℃において一定周波数で行った。表ＩＶは、２つの異なる温度における、ＣＦ８ＣおよびＣＦ８Ｃ−Ｐｌｕｓ（ＣＦ８Ｃ＋）鋼の異なるひずみ範囲での低サイクル疲労寿命を比較する。６５０℃の場合、両材料は高ひずみにおいて類似の挙動を示すが、ＣＦ８Ｃ−Ｐｌｕｓ合金は、最も低いひずみ範囲の場合の破損までのサイクルにおいて顕著な改善を示している。同様の結果が８００℃においても見られる。
【００３０】
【表４】
2009545675.tif 000006
【００３１】
追加的に、低サイクル疲労試験を、０から０．４５％ひずみまでのＲ比（０から０．４５％までの全ひずみ）で、７５０℃においてひずみ速度０．００１／秒として行った。このクリープ疲労実験においては、最大ひずみ（０．４５％）における１８０秒保持時間をも利用した。表Ｖはこれらの結果を示す。低サイクル疲労試験の場合は、ＣＦ８Ｃの破損までのサイクルはＣＦ８Ｃ−Ｐｌｕｓの破損サイクルの５０％であった。両材料共、１８０秒最大ひずみ保持を加えるとサイクル寿命が低下するが、ＣＦ８Ｃは、ＣＦ８Ｃ（６０％）に比べてより大幅な低下を示す（７５％）。ＣＦ８Ｃ−Ｐｌｕｓ鋼のクリープ疲労サイクル寿命はＣＦ８Ｃ鋼の寿命の３倍であった。
【００３２】
【表５】
2009545675.tif 000007
【００３３】
ＣＦ８Ｃ−Ｐｌｕｓ材料における別の合金元素の影響も調べた。ＣＦ８Ｃ−Ｐｌｕｓ鋼に関する評価用として、４つの別個の合金添加元素Ｂ、Ｗ、ＣｕおよびＡｌを選定した。２次的な合金添加元素を含むＣＦ８Ｃ−Ｐｌｕｓの１５ポンドの実験室規模のヒートを、アルゴンのガスカバーを備えた誘導溶融によって調製し、グラファイトブロック（１５２ｍｍ  １０２ｍｍ×２５．４ｍｍ）の中に鋳造した。１つのヒートはＣＦ８Ｃ−Ｐｌｕｓの組成に鋳造し、他の４つのヒートにはそれぞれ１つの合金添加元素を含めた。これらの５つの鋳造品の概略測定した組成（重量％）を表ＶＩに示す。‘ＣＦ８Ｃ＋’名の欄は、本発明に従って作製される合金の実施態様の近似的な組成を列挙している。この合金を、合金における添加合金元素の影響を比較するための基準として用いた。‘ＣＦ８Ｃ＋Ｂ’、‘ＣＦ８Ｃ＋Ｗ’、‘ＣＦ８Ｃ＋Ｃｕ’および‘ＣＦ８Ｃ＋Ａｌ’名の欄は、それぞれ、ＣＦ８Ｃ−Ｐｌｕｓ合金の組成に、約０．００５重量パーセントのホウ素、約０．４５重量パーセントのタングステン、約２．５重量パーセントの銅および約１．３重量パーセントのアルミニウムを添加して得られる合金の組成を列挙している。
【００３４】
【表６】
2009545675.tif 000008
【００３５】
これらの鋳造品には鋳造後の応力除去または溶体化の焼きなまし処理は行っていない。鋳造ブロックから引張バーを機械加工し、これらの材料について引張試験およびクリープ試験を行った。すべての供試材を検査するために選定した試験条件は８５０℃および７５ＭＰａであった。ＣＦ８Ｃ−Ｐｌｕｓ材料と同等のクリープ破断寿命を有する合金の標本については、さらに７５０℃および１４０ＭＰａで試験した。
【００３６】
表ＶＩＩは、ＣＦ８Ｃ材料に４種の合金元素を添加した場合の引張試験およびクリープ試験の結果を比較している。結果から分かるように、ＡｌおよびＢを添加した標本はＣＦ８Ｃ−Ｐｌｕｓ材料より劣るクリープ寿命を示したので、７５０℃および１４０ＭＰａでのクリープ試験には選択しなかった。試験結果は、ＣｕおよびＷを添加した合金が、高温クリープにおいて、基礎となるＣＦ８Ｃ−Ｐｌｕｓ材料よりも良好な性能を有することを示している。
【００３７】
【表７】
2009545675.tif 000009
【００３８】
この結果に基づいて、ＣＦ８Ｃ−Ｐｌｕｓ材料にＣｕおよびＷの両者を一緒に添加し、（重量パーセントで）０．０９Ｃ、３．９Ｍｎ、０．４６Ｓｉ、１３．１Ｎｉ、２０．１Ｃｒ、０．２８Ｍｏ、０．００８Ｖ、０．７７Ｎｂ、０．２８Ｎ、２．９４Ｃｕ、１Ｗおよび残部はＦｅの近似的組成を有する合金を得た。鋳造ブロックから引張バーを機械加工し、この新しい合金について引張試験およびクリープ試験を行った。
【００３９】
表ＶＩＩＩはこの引張試験およびクリープ試験の結果を列挙している。発明者らは、意外にも、ＣｕおよびＷ両者の同時添加が、材料のクリープ速度を低下させかつクリープ破断寿命を大幅に増大させるという相乗効果をもたらすことを発見した。この合金を顕微鏡分析した結果、そのミクロ組織は、鋳造したままおよび高温エージング後のミクロ組織において、鋼のデルタフェライト１０およびシグマ相１４を実質的に含まないことが示された。
【００４０】
【表８】
2009545675.tif 000010
【産業上の利用可能性】
【００４１】
以上開示した耐熱および耐食性オーステナイト系ステンレス鋼鋳鋼合金は、極端な温度および／または極端な熱サイクル条件に曝露されるあらゆる製品の製造に使用可能である。開示した合金はエンジンおよび発電システムの構成部品に使用できるが、本発明はこれらの用途の限定されるわけではなく、当業者には他の用途が明らかになるであろう。
【００４２】
本発明のステンレス鋼合金を採用することによって、製造者は、信頼性および耐久性がより向上した高温部品を提供できる。鋳造後のミクロ組織にデルタフェライト１０が存在しないことが、ＣＦ８Ｃ−Ｐｌｕｓにおける安定なオーステナイトのミクロ組織を生成する。デルタフェライト１０は長期間の高温曝露の間にシグマ相１４に変態して、脆化の原因になる。ＣＦ８Ｃ−Ｐｌｕｓは、デルタフェライトおよびシグマ相を実質的に含まないほぼ１００％オーステナイトのミクロ組織を有する。
【００４３】
ＣＦ８Ｃ−Ｐｌｕｓ鋼のクリープ延性の改善は、そのクリープ速度が低いことと相俟って、低サイクル疲労寿命およびクリープ破断強度の増大という結果をもたらす。低サイクル疲労寿命およびクリープ破断強度の増大によって、ＣＦ８Ｃ＋から作製された部品の稼動寿命の延長が可能になる。本発明のＣＦ８Ｃ−Ｐｌｕｓ鋼合金のクリープ強度および疲労寿命が従来型のＣＦ８Ｃ材料よりも増大することは、この両材料が鋳造品であり、従って、冷却時の転位組織の形成に変形過程が含まれないので意外である。ＣＦ８Ｃ−Ｐｌｕｓの低サイクル疲労寿命およびクリープ破断寿命が従来型のＣＦ８Ｃ合金よりも大幅に改善される潜在的な理由は、Ｍｎの存在によってＣＦ８Ｃ−Ｐｌｕｓ合金の積層欠陥エネルギーが変化し、より高エネルギーの積層欠陥を生じさせること、および、合金組成中にマンガンおよび窒素が存在することによって、ＮｂＣの核形成が助長されることである。生地組織中におけるＮｂＣ１２の沈積の寸法および密度も、観察される疲労寿命およびクリープ破断寿命の改善に寄与している可能性がある。このＮｂＣ１２の微細粒子の存在によって転位が抑制される可能性が高く、それによって、ＣＦ８Ｃ−Ｐｌｕｓ合金のクリープ破断寿命が改善される。疲労およびクリープ破断寿命が増大し、クリープひずみ速度が低下し、かつ、高温における０．２％降伏強度の低下が小さいので、エンジンおよびタービン製造者は、エンジンおよびタービンをより高温で作動させることによって動力密度を高め、それによって燃料効率を増大させることが可能になるであろう。
【００４４】
エンジンおよびタービン製造者は、また、従来型の高ケイ素−モリブデン可鍛鋳鉄に比べて高温強度および耐腐食性が増大したため可能になる薄い断面構成によって動力密度を増大させる結果として、構成部品の重量を低減することができる。さらに、本発明のステンレス鋼合金は、他の鋳造ステンレス鋼よりもすぐれた性能を、同等またはより低いコストで提供する。最後に、ここに開示したステンレス鋼合金は、ディーゼル、タービンおよびガソリンエンジン分野における排出物規制への適合において、製造者を支援することになるであろう。
【００４５】
特定の実施態様についてのみ述べたが、代替的な実施態様および種々の変更が、上記の記述から当業者には明らかになるであろう。これらの代替的実施態様および他の実施態様は、等価であって、本発明の本質および範囲内に属するものと見做される。
【図１ａ】
2009545675.tif 000011
【図１ｂ】
2009545675.tif 000012
【図２ａ】
2009545675.tif 000013
【図２ｂ】
2009545675.tif 000014
【図３ａ】
2009545675.tif 000015
【図３ｂ】
2009545675.tif 000016
【図４ａ】
2009545675.tif 000017
【図４ｂ】
2009545675.tif 000018
【国際調査報告】
2009545675.tif 000019
2009545675.tif 000020
2009545675.tif 000021